ВОСКОВАЯ ЭМУЛЬСИЯ ДЛЯ СТРОИТЕЛЬНЫХ ИЗДЕЛИЙ

1. Водная восковая эмульсия, включающая:
воду;
парафиновый углеводород и
восковой компонент, включающий синтетический олефиновый восковой компонент, где синтетический олефиновый восковой компонент выбирают из группы, состоящей из (i) синтетического воска из нормальных α-олефинов, (ii) синтетического воска из олефинов с длиной цепи примерно 20 или более атомов углерода, который модифицирован окислением и/или очисткой путем дистилляции или стриппинга; и (iii) их сочетаний.
2. Водная восковая эмульсия согласно п.1, в которой синтетический олефиновый восковой компонент представляет собой синтетический олефиновый воск (ii) и имеет длину углеродной цепи по меньшей мере 28.
3. Водная восковая эмульсия согласно п.2, в которой синтетический олефиновый восковой компонент представляет собой синтетический олефиновый воск (ii) и имеет длину углеродной цепи по меньшей мере 30.
4. Водная восковая эмульсия согласно п.1, в которой синтетический олефиновый восковой компонент представляет собой синтетический олефиновый воск (ii) и включает смесь одного или нескольких из (a) олефина, имеющего углеродную цепь длиной от примерно 28 до примерно 54 атомов углерода; (b) одного или нескольких компонентов, выбранных из альдегида, кетона, карбоновой кислоты и эфира карбоновой кислоты; и (с) димера, полученного из олефинов, имеющих длины углеродной цепи от примерно 28 до примерно 54 атомов углерода, так, чтобы иметь длину углеродной цепи димера от примерно 65 до примерно 108.
5. Водная восковая эмульсия согласно п.1, в которой восковой компонент дополнительно включает монтан-воск в смеси с синтетическим олефиновым восковым компонентом.
6. Водная восковая эмульсия согласно п.1, в которой восковой компонент является смесью синтетического олефинового воскового компонента с одним или несколькими из натурального или синтетического воска карнаба, пальмового воска, воска процесса Фишера-Тропша, полимерного алкена и окисленного полиэтиленового воска.
7. Водная восковая эмульсия согласно п.1, в которой синтетический олефиновый восковой компонент составляет от примерно 1% до примерно 100% от воскового компонента.
8. Водная восковая эмульсия согласно п.7, в которой синтетический олефиновый восковой компонент составляет от примерно 20% до примерно 80% от воскового компонента.
9. Водная восковая эмульсия согласно п.8, в которой синтетический олефиновый восковой компонент составляет от примерно 30% до примерно 70% от воскового компонента.
10. Водная восковая эмульсия согласно п.9, в которой синтетический олефиновый восковой компонент составляет от примерно 40% до примерно 60% от воскового компонента.
11. Водная восковая эмульсия согласно п.1, дополнительно включающая стабилизатор.
12. Водная восковая эмульсия согласно п.11, в которой стабилизатором является поливиниловый спирт.
13. Водная восковая эмульсия согласно п.12, в которой поливиниловый спирт присутствует в количестве от примерно 1 части до примерно 20 частей по массе на 100 частей указанного парафинового углеводорода.
14. Водная восковая эмульсия согласно п.13, в которой поливиниловый спирт является на от примерно 97% до примерно 100% гидролизованным поливиниловым спиртом.
15. Водная восковая эмульсия согласно п.1, дополнительно включающая омыляющий агент.
16. Водная восковая эмульсия согласно п.15, в которой омыляющим агентом является щелочной металл.
17. Водная восковая эмульсия согласно п.16, в которой щелочным металлом является гидроксид калия.
18. Водная восковая эмульсия согласно п.1, дополнительно включающая по меньшей мере один диспергирующий агент и сурфактант.
19. Водная восковая эмульсия согласно п.18, в которой диспергирующий агент включает серу или серосодержащую группу.
20. Водная восковая эмульсия согласно п.19, в которой диспергирующим агентом является лигносульфонат.
21. Водная восковая эмульсия согласно п.1, в которой парафиновым углеводородом является парафиновый воск, имеющий температуру плавления от примерно 40°С до примерно 80°С.
22. Затвердевающая гипсовая композиция, пригодная для формирования водостойкого гипсового изделия, включающая:
a) 100 массовых частей гипса и
b) от примерно 0,5 частей до примерно 20 частей по массе эмульсии твердых веществ на 100 массовых частей гипса, где водная эмульсия включает:
(i) воду;
(ii) парафиновый углеводород; и
(iii) восковой компонент, включающий синтетический олефиновый восковой компонент,
где восковой компонент присутствует в количестве от примерно 1 части до примерно 200 частей по массе на 100 частей парафинового углеводорода.
23. Затвердевающая гипсовая композиция согласно п.22, в которой синтетический олефиновый восковой компонент выбирают из группы, состоящей из (i) синтетического воска из нормальных α-олефинов, (ii) синтетического воска из олефинов с длиной цепи примерно 20 или более атомов углерода, который модифицирован окислением и/или очисткой путем дистилляции или стриппинга; и (iii) их сочетаний.
24. Затвердевающая гипсовая композиция согласно п.23, в которой синтетический олефиновый восковой компонент является синтетическим олефиновым воском (ii) и имеет длину углеродной цепи по меньшей мере 30.
25. Композиция согласно п.22, дополнительно включающая стабилизатор.
26. Композиция согласно п.25, в которой стабилизатором является поливиниловый спирт в количестве от примерно 1 части до примерно 50 частей по массе на 100 частей указанного парафинового углеводорода.
27. Композиция согласно п.26, в которой поливиниловый спирт является на от примерно 97% до примерно 100% гидролизованным поливиниловым спиртом.
28. Водостойкая гипсовая панель, имеющая сердцевину, помещенную между парой облицовок, где указанная сердцевина включает затвердевшую композицию по п.22.
29. Способ получения водостойкой гипсовой панели, включающий
а) образование смеси из
i) 100 массовых частей гипса; и
ii) от примерно 0,5 частей до примерно 20 частей по массе эмульсии твердых веществ на 100 массовых частей гипса, где водная эмульсия включает:
a. воду;
b. парафиновый углеводород; и
c. восковой компонент, включающий синтетический олефиновый восковой компонент в количестве от примерно 1 части до примерно 200 частей по массе на 100 частей указанного парафинового углеводорода,
b) формование смеси в структуру; и
с) сушку структуры, позволяющую в то же время гидратации гипса образовать гипсовую стеновую панель.
30. Способ согласно п.29, где синтетический олефиновый восковой компонент в смеси выбирают из группы, состоящей из (i) синтетического воска из нормальных α-олефинов, (ii) синтетического воска из олефинов с длиной цепи примерно 20 или более атомов углерода, который модифицирован окислением и/или очисткой путем дистилляции или стриппинга; и (iii) их сочетаний.
31. Способ согласно п.29, где структурой является пакет, и способ дополнительно включает укладку слоя смеси на первую облицовку, расположение второй облицовки на слое в противоположно направленном взаимоположении с первой облицовкой, чтобы образовать пакет из первой и второй облицовок с находящимся между ними слоем.
32. Способ согласно п.29, где смесь дополнительно включает поливиниловый спирт в количестве от примерно 1 части до примерно 50 частей по массе на 100 частей указанного парафинового углеводорода.
33. Заменитель монтанного воска для использования в водной эмульсии на основе монтанного воска, включающей парафиновый углеводород, восковой компонент, воду и поливиниловый спирт, где восковой компонент включает заменитель монтанного воска в количестве от примерно 1 части до примерно 100 процентов от воскового компонента в эмульсии, и заменитель монтанного воска включает синтетический олефиновый восковой компонент, выбранный из группы, состоящей из (i) синтетического воска из нормальных α-олефинов, (ii) синтетического воска из олефинов с длиной цепи примерно 20 или более атомов углерода, который модифицирован окислением и/или очисткой путем дистилляции или стриппинга; и (iii) их сочетаний.